(57)【要約】【課    題】  溶着された接合部が多数回の揉み洗濯にも耐える高い接着強度を有し、かつパフ側面溶着部にバリがなく、パフ側面の使用時にも肌にソフトな触感を与える溶断・溶着型化粧用パフの提供。【解決手段】  中芯及び両側の塗布素材の積層体が適宜形状に溶断・溶着された化粧用パフであって、該積層体の周辺の接合部に該素材の溶融固形物による突起又は突条が形成されることなく、該接合部の摩擦抵抗値（Ｂ）と化粧料塗布面の摩擦抵抗値（Ａ）の比率（Ｂ／Ａ）が1.0〜1.5の範囲であることを特徴とする化粧用パフ。【選択図】  図３
2006288468.tif 000002
【特許請求の範囲】
【請求項１】
中芯及び両側の塗布素材の積層体からなる適宜形状の化粧用パフにおいて、該中芯と該塗布素材の間に通気性ホットメルトシートが片側又は両側に接着されるとともに、周縁部が溶断・溶着されて接合部を形成しており、該接合部には溶融固形物による突起又は突条が形成されることなく、該接合部の摩擦抵抗値（Ｂ）と化粧料塗布面の摩擦抵抗値（Ａ）の比率（Ｂ／Ａ）が1.0〜1.5の範囲であることを特徴とする化粧用パフ。
【請求項２】
上記通気性ホットメルトシートの通気度が、JIS L1096で定められた通気度0.5〜500cm3/cm2/secであることを特徴とする請求項１に記載の化粧用パフ。
【請求項３】
上記中芯が、スポンジシート又は不織布であることを特徴とする請求項１又は２に記載の化粧用パフ。
【請求項４】
上記中芯の両側の塗布素材が、スポンジシート、植毛シート、植毛ホットメルトシート、立毛布帛又は合成皮革の群から選ばれた同一又は相異なる素材であることを特徴とする請求項１〜３のいずれかに記載の化粧用パフ。
【発明の詳細な説明】
【技術分野】
【０００１】
本発明は、中芯と塗布素材を有する溶断・溶着型化粧用パフに関する。さらに詳しくは、溶着された接合部が多数回の揉み洗濯にも耐える、高い接着強度を有し、かつパフ側面溶着部にバリがなく、パフ側面の使用時にも肌にソフトな触感を与える化粧用パフに関する。
【背景技術】
【０００２】
従来、パフで化粧料を肌面に塗布する際に、特に凹凸部分など細かい作業を行うには、パフの塗布面のみならず、パフの側面を使用することが一般に行われている。
しかし、用いるパフが加熱金型を使用した溶断・溶着タイプの従来パフの場合、パフ側面にいわゆる“バリ”ができ易く、パフを肌に当てただけでこすらなくても肌面の痛い問題があった。そこで、同種又は異種のスポンジシート材を積層した基材を超音波加熱法により、溶断・溶着して接合した化粧用パフについて、本発明者らは、特願２００３−３３５０６８号（特許文献１）にて提案した。
この技術の特徴は、溶断刃の部分に感電センサーを組み込んだ超音波加熱装置により、接合部を過剰に加熱することなく、実用強度を保持しつつ基材を互いに接合せしめるものである。
本技術で製造したパフについて実用性を探求したが、接合部にはバリが形成されず、塗布面と同等の感触が得られる利点があるものの、基材の積層数が多い場合、耐揉み洗濯性の点で問題があり、より強力な接合強度を有する化粧用パフの開発が必要となった。
【０００３】
一方、接合部の接着強度の向上した溶着型パフについて種々提案がなされている。例えば、実開昭５５−００８４８９号公報（特許文献２）には、基体の中心部に熱溶融性フィルムを挟みこみ、両外側表面には合成樹脂皮膜を形成した構造の液状化粧料塗布用パフが記載されている。この技術によれば、接合部は熱溶融性フィルムと合成樹脂皮膜と基体が完全に溶融しあった構造であり、パフ側面に所謂バリが出てパフ側面は全く塗布用に適さない点、接合工程で空気抜け不良が発生し易い欠点を有していた。また、塗布面が該合成樹脂皮膜であるために保液性が全くなく、液状化粧料の塗布用には不向きであった。
【０００４】
さらに、特開平１０−３１３９３８号公報（特許文献３）には、内側の周縁部に溶着シートを使用して接合部の接着強度を向上せしめた化粧用パフが記載されているが、この技術では溶着シートをドーナッツ型形状に成形し、これを目的の部位に載置せねばならず、正確な位置決めが難しくて製造工程が非常に煩雑であり、不良が出易い問題があった。また、溶着部は、最も内側であり接合不良が発生しやすいこと、塗布素材である布生地を内側に折り返して「絞り」を設けた構造であるために接合部の強度が弱くなりやすい問題があった。
【０００５】
【特許文献１】特願２００３−３３５０６８号
【特許文献２】実開昭５５−００８４８９号公報
【特許文献３】特開平１０−３１３９３８号公報
【発明の開示】
【発明が解決しようとする課題】
【０００６】
上記問題点に鑑み、本発明者らは鋭意検討した結果、超音波を利用した溶断・溶着接合の手段で、特定のホットメルトシートを特定の積層構成で挿入することで、接合部における接合強度を高めて、長期間にわたって揉み洗濯を繰り返しても耐えられるように改善せしめながら、従来パフのような使用素材の熱溶融による溶融物の突出に起因するバリを生じることなく、接合パフ側面部のソフトな感覚を具備する化粧用パフを提供することを課題とする。
また、溶断・溶着による接合工程で該接合部において空気抜け不良による接合不良やフクレのごとき外観不良の発生することのない溶断・溶着型の化粧用パフを提供することも課題とする。
さらに、上記の品質改善に加え、リキッドファンデーションや化粧用ローションのような液状化粧料の塗布用として液体遮断性にも優れる化粧用パフを提供することも課題とする。
【課題を解決するための手段】
【０００７】
すなわち、本発明は以下の構成を基本とするものである。
（１）中芯及び両側の塗布素材の積層体からなる適宜形状の化粧用パフにおいて、該中芯と該塗布素材の間に通気性ホットメルトシートが片側又は両側に接着されるとともに、周縁部が溶断・溶着されて接合部を形成しており、該接合部には溶融固形物による突起又は突条が形成されることなく、該接合部の摩擦抵抗値（Ｂ）と化粧料塗布面の摩擦抵抗値（Ａ）の比率（Ｂ／Ａ）が1.0〜1.5の範囲であることを特徴とする化粧用パフ。
（２）上記通気性ホットメルトシートの通気度が、JIS L1096で定められた通気度0.5〜500cm3/cm2/secであることを特徴とする（１）に記載の化粧用パフ。
（３）上記中芯が、スポンジシート又は不織布であることを特徴とする（２）に記載の化粧用パフ。
（４）上記中芯の両側の塗布素材が、スポンジシート、植毛シート、植毛ホットメルトシート、立毛布帛又は合成皮革の群から選ばれた同一又は相異なる素材であることを特徴とする（１）〜（３）のいずれかに記載の化粧用パフ。
【発明の効果】
【０００８】
本発明の化粧用パフは、パフ周辺の接合部における溶着強度が高く、耐揉み洗濯性に優れ、長期間にわたって何度も揉み洗いを施しながら使用しても接合部が剥離することはなく、さらに各種器具によって洗濯・脱水を繰り返しても接合部が剥離することはなく、耐久性に優れている。
また、本発明の化粧用パフは、上記のように高い接合強度を有する一方、素材の熱溶融による溶着部は溶融接合部に内包され、結果的にパフ側面の外側へ突出して突起や突条を形成してバリができることはなく、肌触りがソフトで、柔肌の人が長時間使用しても痛みはなく、耐久性も抜群である。
さらに、本発明の化粧用パフは、パフ側面を塗布部として活用できるので、顔面の凹凸が大きい部分でもきめ細かな作業ができ、化粧料の塗り斑を生じることはない。
さらにまた、パフ形状にするための溶断・溶着において、内部空間に閉塞され易い空気がうまく外部に逃がされているので、接合部に空気閉じ込めによるフクレのような外観不良、内圧上昇による接合部のパンクがないので、歩留まり改善においても顕著な効果がある。
【発明を実施するための最良の形態】
【０００９】
以下に本発明の好ましい実施の形態について具体的に説明する。
本発明の化粧用パフは、中芯の両側に塗布素材が積層されてなる構造を有する。
本発明で使用する中芯は、塗布具として使用するのに必要な適度の反撥弾性、コシ又はボリューム感を付与するために使用する。
中芯の素材は、特に限定されるものではないが、スポンジシート、織物、編み物類又は不織布などであることが好ましい。経済性の点ではスポンジシート、不織布が特に好ましい。このような素材を形成する材料としては、公知のもので十分である。たとえば、ニトリルゴム（NBR）、クロロプレンゴム（CR）、スチレンブタジエンゴム（SBR）などの各種ゴム類、ポリエチレンテレフタレート（PET）、ポリブチレンテレフタレート（PBT）、ポリトリメチレンテレフタレート（PTT）などのポリエステル類、各種ナイロンなどのポリアミド類、ポリウレタン類、セルロース類などを挙げることができる。これらをブレンドしたり、共重合して使用することもできる。スポンジシートの場合、気泡構造は、独立気泡、連続気泡又はこれらの混在型種々の形態がある。密度（又は空隙率）は、目的に応じて製造工程での発泡倍率の制御により所定の範囲に設定すればよい。
低反撥弾性を有するスポンジシートを使用することもできる。中芯が不織布の場合、厚み、目付、密度は格段制限されるものではない。
【００１０】
次に、本発明で使用する塗布素材は、パウダリー化粧料、液状化粧料、リキッドファンデーション、ペースト又はクリームなど各種の化粧料を表面に安定に保持でき、化粧料を皮膚面へ簡単に移動できる塗布機能を有する素材であれば、特に限定されない。かかる塗布素材として使用するシート材は、スポンジシート、植毛シート、植毛されたホットメルトシート、立毛布帛又は合成皮革の群から選ばれるものが好ましい。中芯を挟んで片側と他方の塗布素材が同一でもよく、同種のものでもよく、異種のものでもよい。
塗布素材としてスポンジシートを使用する場合、中芯と同じ素材を使用してもよく、異なるものであってもよい。植毛シートは、基材表面に静電植毛などの方法で植毛を施したものである。かかる基材、植毛の種類、特性は限定されるものではない。立毛布帛は、表面にパイルを形成した織物、編物、不織布又は起毛処理を施した織物、編物又は不織布などである。合成皮革として使用できるものは、特に限定されるものではなく、スエード調合成皮革、ヌバック調合成皮革又は銀付皮革などがある。
【００１１】
本発明のパフは、上記中芯と塗布素材の間に通気性ホットメルトシートを積層して接合した構造を有するものである。その理由は、ホットメルトシートを中芯と塗布素材の間に挿入することによって異種の素材を使用する場合でも積層体の接合が確実なものとなるからである。
該通気性ホットメルトシートは、パフの機械的強度向上の為に挿入され、中芯、塗布素材と互いに接着された構造を有することが好ましい。接着は、例えば、熱ロール処理、熱プレス、熱風処理、その他の予備的加熱手段によって行われる。このとき、全面にわたって接着されていてもよく、部分的な接着であってもよい。通気性があることによって、かかる接着が旨く行われる。
さらにホットメルトシートが、通気性を有することを必要としたのは、後の溶断・溶着による接合工程で、圧縮が加わったときに内部空間に残留し易い空気を抜けやすくするためである。通気性がないと、空気が閉じ込められて、フクレのような外観不良が発生したり、外圧が加わったときにパンクしてはじけやすくなるからである。通気性は、JIS L1096で定められる通気度が0.5〜500cm3/cm2/secの範囲であることが好ましい。通気度が、0.5cm3/cm2/sec未満では、空気抜けが悪くなり、接合工程で不良を生じ易く、通気度が500cm3/cm2/secを越えると、空気抜けは良いものの接合強度が十分でなくなったり、液状化粧料を使用する場合、化粧料が内部まで浸透しすぎ経済的でなくなる。該通気度は、好ましくは1〜450cm3/cm2/sec、さらに好ましくは3〜400cm3/cm2/sec程度である。通気度がこの範囲のものであれば、特に素材は限定されない。
上述の通気性ホットメルトシートとして好ましく使用できるものには、パンチングフィルム、穿孔フィルム、メッシュフィルムなどのような穴あきホットメルトフィルムやホットメルト不織布、紙などがある。該穴あきホットメルトフィルムの平均孔径は、0.5〜3mm程度が好ましい。孔形状、孔径分布は、特段限定されない。
【００１２】
不織布の場合は、スパンボンド、メルトブロー、スパンレース、カーディングウェブ又はニードルパンチフェルト、紙など任意の形態がある。接着前の厚さは、特に限定されるものではないが、熱伝導性を考慮して0.05〜0.5mm程度の薄物を使用することが好ましい。また、不織布の場合の目付量は、10〜100g/m2程度が好ましい。
【００１３】
該ホットメルトシートの素材は、ポリアミド類、ポリエステル類、ポリエチレン、ポリプロピレン、エチレン・プロピレン共重合体、エチレン−酢酸ビニル共重合体、イソブチレン等のポリオレフィン類、ブチルゴム、ニトリルゴムなどの各種ゴム類、エポキシ、シリコーン変性エポキシ、アクリル変性エポキシ系等のエポキシ類、シリコーン類、ポリ塩化ビニリデン、ポリウレタン類又はアイオノマー類等の低融点ポリマからなる繊維から構成される不織布又は任意の不織布基材にこれらの低融点成分を含有させた不織布などを用いることができる。該ホットメルトシートの形態は、特に限定されるものではない。加工性、取扱い性の点で、これら素材の融点は、60〜130℃程度が好ましい。融点が、60℃を下回ると常温での粘着性が大きくなり加工性、取扱い性が悪くなり、130℃を越えると、接合強度を向上し難くなるからである。好ましくは、70〜120℃程度である。これらの中で、塗布素材や中芯との溶着安定性、伸縮性を具備する点で、ポリアミド系、ポリウレタン系、ゴム系のものが特に好ましい。
【００１４】
中芯シートと塗布素材の間に挿入するホットメルトシートは、中芯シートに対して片側のみであってもよく、両側に積層してもよい。好ましくは中芯シートの両面側に接合しておくと、補強効果が高められる。
通気性ホットメルトシートは、少なくともパフ側面の溶着部においては、中芯と塗布素材と強固に接合されている。それ以外の部位でも互いに接合されていると、特に耐揉み洗濯性に代表される耐久性が格段に向上できる。
【００１５】
本発明の化粧用パフは、超音波又は高周波の利用による内部加熱手段を使用し、加熱時間を溶断エッジに設けたセンサーで制御することにより、必要十分な時間で溶断・溶着され製造されるものである。従って、過度に溶融されることがないので、バリが外部まで突出されることはない。従来の外部加熱方式による加熱刃による溶断・溶着技術では、バリが発生する。また、超音波又は高周波の利用による内部加熱手段であっても、上記センサーによる制御がないとバリを生じ易いものとなる。
かかる手段により、化粧用パフの形状に成形する。成形形状は特に限定されるものではなく、円形、楕円形又は偏芯形状など任意の形状に成形が可能である。
【００１６】
本発明の化粧用パフは、パフ側面の接合部において、バリが存在せず、引っかかり感がないので、塗布面と同等のソフトな感触を肌に与えるもので、柔肌の人の化粧にも適するものである。肌をこするときの感触に対応する摩擦抵抗値は、塗布面の摩擦抵抗値を（Ａ）、パフ側面接合部の摩擦抵抗値を（Ｂ）とするとき、両者の比率（Ｂ／Ａ）が、1.0〜1.5の範囲に規制する。この範囲外であると、塗布作業において違和感を覚え易く、化粧料の塗布ムラを生じ易くなる。
【００１７】
（実施例）
本発明を実施例によってさらに詳しく説明する。
【実施例１】
【００１８】
2枚の塗布素材（厚さ２mmのＮＢＲラテックススポンジ）２の間に、目付25g/m2のポリウレタンホットメルト不織布３（日本ミラクトラン（株）製）２枚と、中芯シート１として厚さ５mmのポリウレタンスポンジを挿入した図１Ａの積層基材を調製した。
この積層基材を、熱風式加熱装置を通じて予備加熱し、ホットメルトシート３と中芯シート、塗布素材を互いに熱接着した後、超音波発振ホーン治具を備え、上下（上側が抜き型金属刃となっている）の成形型間に通電回路を持つ超音波ウエルダーに挿入した。
抜型金属刃の先端が下型に接触すると同時に、センサーが感知して超音波の発振を瞬間的に停止した。超音波の発振を停止したまま、押圧を継続した。
得られた化粧用パフは、融着部が全く露出することなく、接合部に内包された融着構造となっており、塗布素材と中芯シートは、ホットメルト不織布３により強固に接合されていた。接合部の拡大写真を図２に、その模式拡大図を図３に示す。
パフ側面を用いて、化粧料を肌に塗布しても肌触りはソフトであり、きめ細かな塗布作業が可能であった。塗布面の摩擦抵抗値（Ａ）と接合部の摩擦抵抗値（Ｂ）の平均比は、1.10（各試料の（Ｂ／Ａ）；1.10、1.09、1.08、1.12、1.11、1.12、1.13、1.07、1.08、1.11）であった。
得られたスポンジパフで、化粧料を塗布するとき、パフ側面を使用しても柔軟で肌に優しい感触が得られ、使用違和感があったり、化粧料の塗布ムラを生じることはなく、小鼻周りのように凹凸の激しい箇所でも塗布性に優れていた。この化粧用パフを長期にわたって使用し、揉み洗濯を繰り返しても接合部が剥離することはなく、著しく耐久性が優れていた。
【実施例２】
【００１９】
塗布素材として、厚さ２mmのNBRラテックススポンジ２と、厚さ1.5mmの合成皮革４の間に、目付25g/m2のポリウレタンホットメルト不織布３（カネボウ繊維（株）製「エクスパンシオーネUHO−25」厚さ0.2mm）２枚と、中芯シート１として厚さ５mmのポリウレタンスポンジを挿入した図１Ｂの積層基材を調製した。
この基材シートを、クリアランスを調整した熱ロール式加熱装置を通じて予備加熱し、ホットメルトシート３と中芯シート、塗布素材を互いに全面的に熱接着した後、実施例１の超音波ホーンを備えた超音波ウエルダーに挿入した。
実施例１に示した超音波ウエルダーを用い、抜型金属刃の先端が下型に接触すると同時にセンサーが感知して超音波の発振を瞬間的に停止した。超音波の発振を停止したまま、押圧を継続した。
得られた化粧用パフは、融着部が全く露出することなく、接合部に内包された融着構造となっており、塗布素材と中芯シートは、ホットメルト不織布により強固に接合されていた。
またパフ側面を用いて、化粧料を肌に塗布しても肌触りはソフトであり、きめ細かな塗布作業が可能であった。塗布面の摩擦抵抗値（Ａ）と接合部の摩擦抵抗値（Ｂ）の平均比は、1.04（各試料の（Ｂ／Ａ）；1.05、1.03、1.04、1.02、1.06、1.05、1.06、1.02、1.03、1.05）であった。
得られたスポンジパフで、化粧料を塗布するとき、パフ側面を使用しても、実施例１のものと同様に、柔軟で、肌に優しい感触が得られ、違和感があったり、化粧料の塗布ムラを生じることはなく、小鼻周りのように凹凸の激しい箇所でも塗布性に優れていた。この化粧用パフを長期にわたって使用し、揉み洗濯を繰り返しても接合部が剥離することはなく、著しく耐久性が優れていた。
【実施例３】
【００２０】
塗布素材として、厚さ２mmの綿ベルベット（グランド糸にナイロンを使用）６と厚さ２mmのポリウレタンスポンジ２の間に、目付２４g/m2のポリアミドホットメルト不織布３（日東紡績（株）製「PQA1001」厚さ0.1mm）2枚と、中芯シート１として厚さ５mmのポリウレタンスポンジを挿入した図１Ｃの積層基材を調製した。
この基材シートを、クリアランスを調整した熱ロール式加熱装置を通じて予備加熱し、ホットメルトシートと中芯シート、塗布素材を互いに全面的に熱接着した後、実施例１の超音波ホーンを備えた超音波ウエルダーに挿入した。
実施例１に示した超音波ウエルダーを用い、抜型金属刃の先端が下型に接触すると同時にセンサーが感知して超音波の発振を瞬間的に停止した。超音波の発振を停止したまま、押圧を継続した。
得られた化粧用パフは、融着部が全く露出することなく、接合部に内包された融着構造となっており、塗布素材と中芯シートは、ホットメルト不織布により強固に接合されていた。
また、パフ側面を用いて、化粧料を肌に塗布しても肌触りはソフトであり、きめ細かな塗布作業が可能であった。塗布面の摩擦抵抗値（Ａ）と接合部の摩擦抵抗値（Ｂ）の平均比は、1.29（各試料の（Ｂ／Ａ）；1.25、1.27、1.31、1.35、1.29、1.27、1.31、1.28、1.30、1.27）であった。
得られたスポンジパフで、化粧料を塗布するとき、パフ側面を使用しても、実施例１のものと同様に柔軟で肌に優しい感触が得られ、違和感を覚えたり、化粧料の塗布ムラを生じることはなく、小鼻周りのように凹凸の激しい箇所でも塗布性に優れていた。この化粧用パフを長期にわたって使用し、揉み洗濯を繰り返しても接合部が剥離することはなく、著しく耐久性が優れていた。
【実施例４】
【００２１】
塗布素材として、厚さ３mmの綿ベルベット（グランド糸にポリエチレンテレフタレートを使用）６と厚さ２mmのポリウレタンスポンジ２の間に、目付２４g/m2のポリアミドホットメルト不織布３（日東紡績（株）製「PQA1001」厚さ0.1mm）2枚と、中芯シートとして厚さ２mmのニードルパンチ不織布７を挿入した積層基材（図１Ｄに積層構成を示す）を調製した。
この基材シートを、クリアランスを調整した熱ロール式加熱装置を通じて予備加熱し、ホットメルトシートと中芯、塗布素材を互いに全面的に熱接着した後、実施例１の超音波ホーンを備えた超音波ウエルダーに挿入した。
実施例１と同様に抜型金属刃の先端が下型に接触すると同時にセンサーが感知して超音波の発振を瞬間的に停止した。超音波の発振を停止したまま、押圧を継続した。
得られた化粧用パフは、融着部が全く露出することなく、接合部に内包された融着となっており、塗布素材と中芯シートは、ホットメルト不織布により強固に接合されていた。
また側面を用いて、化粧料を肌に塗布しても肌触りはソフトであり、きめ細かな塗布作業が可能であった。塗布面の摩擦抵抗値（Ａ）と接合部の摩擦抵抗値（Ｂ）の平均比は、1.21（各試料の（Ｂ／Ａ）；1.23、1.20、1.21、1.19、1.25、1.17、1.21、1.23、1.19、1.22）であった。
得られたスポンジパフで、化粧料を塗布するとき、側面を使用しても柔軟で肌に優しい感触が得られ、違和感を覚えたり、塗布ムラを生じることはなく、小鼻周りのように凹凸の激しい箇所でも塗布性に優れていた。この化粧用パフを長期に亘って使用し、揉み洗濯を繰り返しても接合部が剥離することはなく、著しく耐久性が優れていた。
【００２２】
〔比較例〕
目付25g/m2のポリウレタンホットメルト不織布を挿入しない以外は、実施例１と同じ積層構成の基材を、実施例１の超音波ホーンを備えた超音波ウエルダーに挿入した。
実施例１と同様に抜型金属刃の先端が下型に接触すると同時にセンサーが感知して超音波の発振を瞬間的に停止した。超音波の発振を停止したまま、押圧を継続した。
得られた化粧用パフは、融着部が全く露出することなく、接合部に内包された融着となっていた。塗布面の摩擦抵抗値（Ａ）と接合部の摩擦抵抗値（Ｂ）の平均比は、1.17（各試料の（Ｂ／Ａ）；1.10、1.24、1.18、1.15、1.16、1.15、1.18、1.19、1.23、1.11）であった。
このスポンジパフは、外面的には接合しており、化粧料を塗布すると、柔軟で肌に優しく、短期の使用では耐揉み洗濯性も問題がなかったが、接合溶着部は図４及び図５に示すように、ホットメルトシートで補強されていないので、長期間にわたって、揉み洗濯を繰り返すと接合部が剥離し、耐久性がなかった。
【図面の簡単な説明】
【００２３】
【図１Ａ】本発明の化粧用パフの積層構成を示す模式図である。
【図１Ｂ】本発明の化粧用パフの積層構成を示す模式図である。
【図１Ｃ】本発明の化粧用パフの積層構成を示す模式図である。
【図１Ｄ】本発明の化粧用パフの積層構成を示す模式図である。
【図２】実施例１の化粧用パフの接合部付近の断面写真である。
【図３】当該部の模式拡大図である（図中の丸囲み内は接合部を示す）。
【図４】比較例の化粧用パフの長時間使用後の接合部付近の拡大断面写真である。
【図５】当該部の模式拡大図で、空白部は接着不良を示す。
【符号の説明】
【００２４】
１  中芯シート（スポンジシート）
２  スポンジシート
３  通気性ホットメルトシート
４  合成皮革
６  立毛布帛
７  中芯シート（不織布）
【図１Ａ】
2006288468.tif 000003
【図１Ｂ】
2006288468.tif 000004
【図１Ｃ】
2006288468.tif 000005
【図１Ｄ】
2006288468.tif 000006
【図２】
2006288468.tif 000007
【図３】
2006288468.tif 000008
【図４】
2006288468.tif 000009
【図５】
2006288468.tif 000010